【手続補正書】
【提出日】平成28年9月8日(2016.9.8)
【手続補正１】
【補正対象書類名】特許請求の範囲
【補正対象項目名】全文
【補正方法】変更
【補正の内容】
【特許請求の範囲】
【請求項１】
複数種類の銅塩と分散剤とドデカン（Ｃ１２Ｈ２６）と還元剤を含む反応溶液をマイクロ波を照射する空間を通過させて製造した銅ナノ粒子コロイドであって、前記銅ナノ粒子コロイドに少なくとも前記銅塩から還元された銅とドデカンを含むことを特徴とする銅ナノ粒子コロイド。
【請求項２】
請求項１に記載の銅ナノ粒子コロイドにおいて、前記複数種類の銅塩が硝酸銅と水酸化銅であり前記分散剤がポリカルボン酸であることを特徴とする銅ナノ粒子コロイド。
【請求項３】
請求項１または２に記載の銅ナノ粒子コロイドにおいて、反応溶液にジエチレングリコールモノブチルエーテル（Ｃ８Ｈ１８Ｏ３）（ＢＤＧという）と２−エチルヘキサノール（Ｃ８Ｈ１８Ｏ）の少なくとも一方を含み、銅ナノ粒子コロイドに不純物としてのＢＤＧと２−エチルヘキサノールの少なくとも一方を含むことを特徴とする銅ナノ粒子コロイド。
【請求項４】
請求項１〜３のいずれか１項に記載の銅ナノ粒子コロイドにマロン酸とアジピン酸とコハク酸の少なくとも１種を添加剤として使用して自然沈降精製工程を経て製造した銅ナノ粒子であって、マロン酸とアジピン酸とコハク酸の少なくとも１種を含むことを特徴とする銅ナノ粒子。
【請求項５】
請求項１〜４のいずれか１項に記載の銅ナノ粒子をコアにし、その周囲に銀ナノ粒子を配置したことを特徴とする銅ナノ粒子コアシェル金属。
【請求項６】
複数種類の銅塩と分散剤とドデカン（Ｃ１２Ｈ２６）と還元剤を含む反応溶液をマイクロ波を照射する空間を通過させて銅ナノ粒子コロイドを製造する機構を有することを特徴とする銅ナノ粒子コロイドの製造装置。
【請求項７】
請求項６に記載の製造装置において、前記複数種類の銅塩が硝酸銅と水酸化銅であり前記分散剤がポリカルボン酸であることを特徴とする銅ナノ粒子コロイドの製造装置。
【請求項８】
請求項７に記載の製造装置において、硝酸銅と水酸化銅を溶解させた溶液を送流する手段と、分散剤としてのポリカルボン酸を送流する手段と、ドデカンを送流する手段と、還元剤を送流する手段のうちの少なくとも１つを、反応管に反応溶液を流通させる方向において、反応溶液にマイクロ波を照射する空間よりも前方に有することを特徴とする銅ナノ粒子コロイドの製造装置。
【請求項９】
請求項６〜８のいずれか１項に記載の製造装置において、前記製造装置がジエチレングリコールモノブチルエーテル（Ｃ８Ｈ１８Ｏ３）（ＢＤＧという）と２−エチルヘキサノール（Ｃ８Ｈ１８Ｏ）の少なくとも一方を送流する手段ことを特徴とする銅ナノ粒子コロイドの製造装置。
【請求項１０】
請求項６〜９のいずれか１項に記載の製造装置において、前記製造装置がイオン交換水とモノエタノールアミン（Ｃ２Ｈ７ＮＯ）とアンモニア水（ＮＨ３）の少なくとも一種類を送流する手段を有することを特徴とする銅ナノ粒子コロイドの製造装置。
【請求項１１】
請求項６〜１０のいずれか１項に記載の製造装置において、前記製造装置が反応のセンサーとして反応液の色を検出する手段及び／または波動のインピーダンスを検出する手段を有することを特徴とする銅ナノ粒子コロイドの製造装置。
【請求項１２】
請求項１１に記載の製造装置において、前記波動がマイクロ波及び／または超音波であることを特徴とする銅ナノ粒子コロイドの製造装置。
【請求項１３】
請求項１１または１２に記載の製造装置において、反応管のマイクロ波照射領域の後段に反応液の色を監視する装置を配置したことを特徴とする銅ナノ粒子コロイドの製造装置。
【請求項１４】
請求項６〜１３のいずれか１項に記載の製造装置において、前記製造装置がマロン酸とアジピン酸とコハク酸の少なくとも１種を添加剤として使用して自然沈降精製する機構を有することを特徴とする銅ナノ粒子コロイドの製造装置。
【請求項１５】
請求項６〜１４のいずれか１項に記載の製造装置において、反応管にＰＦＡ（４フッ化エチレン・パーフルオロアルコキシエチレン共重合樹脂）またはＰＴＦＥ（４フッ化エチレン樹脂）を用いたことを特徴とする銅ナノ粒子コロイドの製造装置。
【請求項１６】
請求項６〜１５のいずれか１項に記載の銅ナノ粒子コロイドの製造装置において、前記反応液を還元反応させる容器としての反応管が、マイクロ波の強度分布曲線の強度の極値位置における前記強度分布曲線の接線に対して垂直であることを特徴とする銅ナノ粒子コロイドの製造装置。
【請求項１７】
銅ナノ粒子コロイドの製造方法において、複数種類の銅塩と分散剤とドデカン（Ｃ１２Ｈ２６）と還元剤を含む反応溶液をそれぞれ用意する工程を有し、さらに、それらをマイクロ波を照射する空間を通過させて還元反応を生じさせる工程を有することを特徴とする銅ナノ粒子コロイドの製造方法。
【請求項１８】
請求項１７に記載の銅ナノ粒子コロイドの製造方法において、複数種類の銅塩に少なくとも硝酸銅と水酸化銅が含まれ、前記分散剤がポリカルボン酸であることを特徴とする銅ナノ粒子コロイドの製造方法。
【請求項１９】
請求項１７または１８に記載の銅ナノ粒子コロイドの製造方法において、前記反応液にジエチレングリコールモノブチルエーテル（Ｃ８Ｈ１８Ｏ３）（ＢＤＧという）と２−エチルヘキサノール（Ｃ８Ｈ１８Ｏ）の少なくとも一方を含むことを特徴とする銅ナノ粒子コロイドの製造方法。
【請求項２０】
請求項１７〜１９のいずれか１項に記載の銅ナノ粒子コロイドの製造方法において、前記銅ナノ粒子コロイドの製造装置が反応のセンサーとして反応液の色を検出する手段及び／または波動のインピーダンスを検出する手段を使用することを特徴とする銅ナノ粒子コロイドの製造方法。
【請求項２１】
請求項２０に記載の銅ナノ粒子コロイドの製造方法において、前記波動がマイクロ波及び／または超音波であることを特徴とする銅ナノ粒子コロイドの製造方法。
【請求項２２】
請求項２０または２１に記載の銅ナノ粒子コロイドの製造方法において、反応管のマイクロ波照射領域の後段に反応液の色を監視する工程を有することを特徴とする銅ナノ粒子コロイドの製造方法。
【請求項２３】
請求項１６〜２１のいずれか１項に記載の銅ナノ粒子コロイドの製造方法において、前記反応のセンサーの出力を利用して、反応管に流通させる反応液の流速と設定温度と流量と反応液に含まれる物質の混合割合と反応液に含まれる物質の個別の流速の少なくとも１つを制御することを特徴とする銅ナノ粒子コロイドの製造方法。
【請求項２４】
請求項１７〜２３のいずれか１項に記載の銅ナノ粒子コロイドの製造方法において、銅ナノ粒子の合成後にマロン酸とアジピン酸とコハク酸の内の少なくとも１種を添加する工程を有することを特徴とする銅ナノ粒子コロイドの製造方法。
【手続補正２】
【補正対象書類名】明細書
【補正対象項目名】発明の名称
【補正方法】変更
【補正の内容】
【発明の名称】銅ナノ粒子コロイド、銅ナノ粒子、それを用いた銅ナノ粒子ペースト、銅ナノ粒子コアシェル金属、銅ナノ粒子コロイドの製造装置、銅ナノ粒子コロイドの製造方法
【手続補正３】
【補正対象書類名】明細書
【補正対象項目名】０００１
【補正方法】変更
【補正の内容】
【０００１】
本発明は銅ナノ粒子コロイド、銅ナノ粒子、それを用いた銅ナノ粒子ペースト、銅ナノ粒子コアシェル金属、銅ナノ粒子コロイドの製造装置、銅ナノ粒子コロイドの製造方法に関し、さらに具体的には、マイクロ波照射装置を用いて反応管内壁に銅鏡あるいは銅析出物の付着を発生させることなく製造した銅ナノ粒子コロイド、銅ナノ粒子、それを用いた銅ナノ粒子ペースト、銅ナノ粒子コアシェル金属、銅ナノ粒子コロイドの製造装置、銅ナノ粒子コロイドの製造方法に関する。